真空ろう付けにおいて使用されるアルミニウム合金ブレージングシートであって、アルミニウム合金からなる心材の片面または両面に、Si:13~20質量、以下同じを含み、残部アルミニウムおよび不可避的不純物からなる過共晶Al-Si系ろう材と、Si:4~11を含み、残部アルミニウムおよび不可避的不純物からなる亜共晶Al-Si系ろう材とを、過共晶Al-Si系ろう材が表面層となるように重ねてクラッドし、亜共晶Al-Si系ろう材と心材のいずれか一方または両方がMgを含有し、亜共晶Al-Si系ろう材のMg含有量は0.6~2.0、心材のMg含有量は0.6~1.6であることを特徴とするアルミニウム合金ブレージングシート。前記過共晶Al-Si系ろう材と前記亜共晶Al-Si系ろう材のいずれか一方または両方に、Sr:20~500ppmを含有することを特徴とする請求項1記載のアルミニウム合金ブレージングシート。前記過共晶Al-Si系ろう材が、Zn:0.5~3.0、Cu:0.1~0.6のうちの1種または2種を含有することを特徴とする請求項1または2に記載のアルミニウム合金ブレージングシート。前記亜共晶Al-Si系ろう材が、Zn:0.5~4.0、Cu:0.1~0.8のうちの1種または2種を含有することを特徴とする請求項1~3のいずれかに記載のアルミニウム合金ブレージングシート。発明者らは、真空ろう付けにおいて、さらに優れた接合性を得ることができるアルミニウム合金ブレージングシートを得るために、種々の試験、検討を行った過程において、心材にクラッドするろう材として、亜共晶Al-Si系ろう材と過共晶Al-Si系ろう材とを重ねてクラッドし、過共晶Al-Si系ろう材が表面層となるようにした場合、ろうの過度な流動、過度の溶解による不具合の発生など、過共晶ろう材における問題点を防いで、前記過共晶組成のAl-Si系ろう材の優位性を生かすことができ、さらに、亜共晶Al-Si系ろう材や心材にMgを添加することにより優れた接合性を得ることが可能となることを見出した。本発明は、上記の知見に基づいてなされたものであり、その目的は、真空ろう付けにおいて、優れたろう付け性を達成することを可能とするアルミニウム合金ブレージングシートを提供することにある。上記の目的を達成するための請求項1によるアルミニウム合金ブレージングシートは、真空ろう付けにおいて使用されるアルミニウム合金ブレージングシートであって、アルミニウム合金からなる心材の片面または両面に、Si:13~20質量、以下同じを含み、残部アルミニウムおよび不可避的不純物からなる過共晶Al-Si系ろう材と、Si:4~11を含み、残部アルミニウムおよび不可避的不純物からなる亜共晶Al-Si系ろう材とを、過共晶Al-Si系ろう材が表面層となるように重ねてクラッドし、亜共晶Al-Si系ろう材と心材のいずれか一方または両方がMgを含有し、亜共晶Al-Si系ろう材のMg含有量は0.6~2.0、心材のMg含有量は0.6~1.6であることを特徴とする。請求項2によるアルミニウム合金ブレージングシートは、請求項1において、前記過共晶Al-Si系ろう材と前記亜共晶Al-Si系ろう材のいずれか一方または両方に、Sr:20~500ppmを含有することを特徴とする。請求項3によるアルミニウム合金ブレージングシートは、請求項1または2において、前記過共晶Al-Si系ろう材が、Zn:0.5~3.0、Cu:0.1~0.6のうちの1種または2種を含有することを特徴とする。請求項4によるアルミニウム合金ブレージングシートは、請求項1~3のいずれかにおいて、前記亜共晶Al-Si系ろう材が、Zn:0.5~4.0、Cu:0.1~0.8のうちの1種または2種を含有することを特徴とする。本発明によれば、真空ろう付けにおいて用いられ、且つ、ろうの過度な流動、過度の溶解による不具合の発生など、過共晶ろう材における問題点を防いで、優れたろう付け性を達成することを可能とするアルミニウム合金ブレージングシートが提供される。本発明のアルミニウム合金ブレージングシートは、アルミニウム合金の心材に、亜共晶Al-Si合金ろう材以下、亜共晶ろう材と過共晶Al-Si合金ろう材以下、過共晶ろう材とを重ねてクラッドし、過共晶Al-Si合金ろう材が表面層となるようにしたことを特徴とするものであるが、過共晶ろう材の特徴について説明すると、Siを12.6含有する共晶Al-Si合金ろう材では、Al中にSiが固溶したα相とSi相がデンドライト状に晶出した共晶組織となっている。Siの含有量が12.6未満の亜共晶ろう材では、α相とAl-Si共晶組織が混合した組織となっており、Siの含有量が12.6を越える過共晶ろう材では、Al-Si共晶組織とSi粒が混合した組織となっている。過共晶ろう材に存在する粗大なSi粒子がろう材の表面に露出している場合、そのSi粒の表面にはアルミニウムの酸化皮膜Al2O3が生じ難く、また、Si粒の熱膨張係数とα相の熱膨張係数が異なるため、ろう材のα相表面に形成されるアルミニウム酸化皮膜は、ろう付け加熱時の熱膨張によってSi粒子の近くで亀裂を生じ易くなる。Si粒の表面では、Al-Si共晶組織の表面に形成された酸化皮膜より、酸化皮膜が破砕され易くなっているため、濡れ性が向上すると共に、継手でフィレットを形成し始める溶融ろうが自身の酸化皮膜を押し上げ易くなるため、フィレット形成能も向上する。この濡れ性の向上とフィレット形成能の向上により、ろう付け接合が可能となる。本発明は、過共晶ろう材を表面層とすることにより、過共晶ろう材が有する上記の特徴を生かすことができることを見出したことに基づいてなされたものである。また、過共晶ろう材とSi濃度の低いアルミニウム材が接した状態でAl-Siの共晶温度577°C以上に加熱すると、過剰のSiとアルミニウム材が溶融して共晶組成に近づくため、過共晶ろう材とアルミニウム合金の心材をクラッドした材料では、心材が溶融してしまうという問題が生じる。共晶組成に近いAl-Siろう材は、固相線温度と液相線温度の差が小さいために、ろう付け加熱においてろうが急激に溶融し、溶融したろうは流れ易くなって、ろうが流れる部位において過度な溶解を引き起こす。このことが、過共晶ろう材が実用化されない原因となっていた。本発明においては、上記の問題を解決するために、過共晶ろう材の内側に亜共晶ろう材を配置する。過共晶ろう材は、クラッド圧延によって亜共晶ろう材と金属的に結合されているから、過共晶ろう材は母材と反応する前に亜共晶ろう材と反応し、亜共晶ろう材は過共晶ろう材と同時にAl-Siの共晶温度の577°Cで溶融を開始するため、過共晶ろう材から生じた溶融ろうは亜共晶ろう材の溶融ろうと直ちに融合する。例えば、Si14を含む過共晶ろう材とSi6を含む亜共晶ろう材が等量に金属接合されておれば、実質的にSi10のろう材と同じ性質を示す。本発明によれば、過共晶ろう材が有する前記の特徴を失わせることなく、問題点を克服することができ、亜共晶ろう材と心材の一方または両方にMgを含有させることにより、真空中におけるろう付け性をより改善することができる。過共晶ろう材と亜共晶ろう材の各成分元素の意義およびその限定理由について説明する。過共晶ろう材Si:13~20ろう材中のSi粒子が多くなると、ろう材表面のSi粒の面積が大きくなり、材料製造時およびろう付け加熱時にろう材表面に形成されるアルミニウムの酸化皮膜Al2O3が生じ難くなる。また、ろう付け加熱時のSi粒子とアルミニウムマトリックスとの熱膨張差によってアルミニウムの酸化皮膜に亀裂が発生し易くなる。Siの好ましい含有量は13~20の範囲であり、13未満ではその効果が小さく、20を超えると、ろう材およびろう材をクラッドした板材が製造し難くなる。Sr:20~500ppmSrは、ろう材中のSi粒子を微細化するよう機能する。Srの好ましい含有量は20~500ppmの範囲であり、20ppm未満ではその効果が小さく、500ppmを超えて含有させても効果が飽和し効率的でない。Zn:0.5~3.0Znは、ろう材の融点を低下させるよう機能する。Znの好ましい含有量は0.5~3.0の範囲であり、0.5未満ではその効果が小さく、3.0を超えるとフィレットの電位が卑になり過ぎ、場合によっては接合部に貫通腐食が発生したり、接合強度が低下したりする。Znのより好ましい含有範囲は1.5~3.0である。Cu:0.1~0.6Cuは、ろう材の融点を低下させるよう機能する。Cuの好ましい含有量は0.1~0.6の範囲であり、0.1未満ではその効果が小さく、0.6を超えると腐食環境に曝された場合、カソードとして作用するため、他の部位に腐食が発生し易くなる。Cuのより好ましい含有範囲は0.3~0.6である。亜共晶ろう材Si:4~11亜共晶ろう材は、過共晶ろう材と同様にろう付け加熱時に溶融ろうを生成し、接合フィレットを形成する。亜共晶ろう材が無い場合には、過共晶ろう材のSi量が多いため、ろうの溶融に伴って心材の一部が溶融し、共晶組成を形成しようとする。亜共晶ろう材は、過共晶ろう材のSi量を薄め、心材を溶融させないよう機能する。過共晶ろう材のSi量が多く、過共晶ろう材層の厚さが大きい場合には、亜共晶ろう材のSi量を低くすると効果的である。亜共晶ろう材中のSiの好ましい含有量は4~11の範囲であり、4未満ではろうを形成し難くなり、11を超えると過共晶ろう材のSi量を薄める効果が少なくなり、心材を過度に溶解させてしまうおそれがある。Sr:20~500ppmSrは、ろう材中のSi粒子を微細化するよう機能する。Srの好ましい含有量は20~500ppmの範囲であり、20ppm未満ではその効果が小さく、500ppmを超えて含有させても効果が飽和し効率的でない。Mg:0.6~2.0ろう付け加熱時に、亜共晶ろう材中のMgが過共晶ろう材表面に拡散し、表面の酸化皮膜Al2O2と反応して、スピネル型の化合物Al2MgO4を形成して酸化皮膜を脆弱化するとともに、過共晶ろう材と亜共晶ろう材が溶融した後では、亜共晶ろう材中のMgが溶融ろうの表面で蒸発し、その蒸発挙動によって酸化皮膜を物理的力学的に破壊する。過共晶ろう材にMgを含有させた場合は、材料の製造時およびろう付け加熱の昇温途中でMgOが形成され易くなり、酸化皮膜の破壊を阻害するため、Mgは過共晶ろう材には添加せず、亜共晶ろう材に添加するのが好ましい。Mgの好ましい含有量は0.6~2.0の範囲であり、0.6未満では酸化皮膜を破壊する効果が乏しくなり、2.0を超えるとブレージングシートの製造が困難となる。Zn:0.5~4.0Znは、ろう材の融点を低下させるよう機能する。Znの好ましい含有量は0.5~4.0の範囲であり、0.5未満ではその効果が小さく、4.0を超えるとフィレットの電位が卑になり過ぎ、場合によっては接合部に貫通腐食が発生したり、接合強度が低下したりする。Znのより好ましい含有範囲は2.5~4.0である。Cu:0.1~0.8Cuは、ろう材の融点を低下させるよう機能する。Cuの好ましい含有量は0.1~0.8の範囲であり、0.1未満ではその効果が小さく、0.8を超えると腐食環境に曝された場合、カソードとして作用するため、他の部位に腐食が発生し易くなる。Cuのより好ましい含有範囲は0.4~0.7である。心材Mg:0.4~1.2ろう付け加熱時に、心材中のMgが亜共晶ろう材を経由して過共晶ろう材表面に拡散し、表面の酸化皮膜Al2O2と反応して、スピネル型の化合物Al2MgO4を形成して酸化皮膜を脆弱化するとともに、過共晶ろう材と亜共晶ろう材が溶融した後では、心材から溶融ろう中に溶出したMgが溶融ろうの表面で蒸発し、その蒸発挙動によって酸化皮膜を物理的力学的に破壊する。心材中の好ましいMg含有量は0.4~1.2の範囲であり、0.4未満では酸化皮膜を破壊する効果が乏しく、1.2を超えると溶融ろうの粒界浸透が多くなり、ろう付け性が低下する。Mgのより好ましい含有範囲は0.5~1.0である。本発明のブレージングシートの心材としては、熱交換器用材料として通常用いられているものであればよく、上記Mgを含有する場合以外は特に限定されないが、強度を向上させるためにMn、Cu、Si、Feを含有させることができ、組織を制御するためにCr、Ti、Zrなどの元素を添加することができる。また、犠牲陽極効果を持たせた部材として使用する場合は、Zn、In、Snなどの元素を添加することもできる。クラッドされる過共晶ろう材および亜共晶ろう材の層厚、クラッド率クラッドされる過共晶ろう材および亜共晶ろう材の層厚、クラッド率は適宜設定することができる。過共晶ろう材と亜共晶ろう材の平均Si濃度は6~11が好ましく、過共晶ろう材と亜共晶ろう材の合計のクラッド率は5~25が好ましい。平均Si濃度前記平均Si濃度は、過共晶ろう材のSi濃度×過共晶ろう材の層厚亜共晶ろう材のSi濃度×亜共晶ろう材の層厚/過共晶ろう材の層厚亜共晶ろう材の層厚を計算することにより求められる。本発明において、アルミニウム合金からなる心材の片面に、亜共晶ろう材と過共晶ろう材をクラッドした場合には、心材の反対面には、一般的なAl-Si合金ろう材、犠牲陽極材、あるいは純アルミニウムなど、公知の皮材をクラッドすることができ、心材と皮材の間に中間材をクラッドすることもできる。本発明のブレージングシートの製造は、公知の技術を用いて行うことができる。すなわち、ブレージングシートの製造は、所定の組成を有する過共晶ろう材と亜共晶ろう材、心材、必要に応じて皮材、中間材を連続鋳造によって造塊し、得られたスラブを切断して所定の厚さに調整して重ね合わせ、あるいは必要に応じて均質化処理、熱間圧延して重ね合わせ、熱間圧延によりクラッド圧延し、その後、冷間圧延し、必要に応じて中間焼鈍を加えることにより行われる。以下、本発明の実施例を比較例と対比して説明し、本発明の効果を実証する。なお、これらの実施例は本発明の一実施態様を示すものであり、本発明はこれらに限定されない。実施例1、比較例1表1に示す組成を有する過共晶ろう材A1~A10、A11~A14以下、第一層ろう材という、表2に示す組成を有する亜共晶ろう材B1~B10、B11~B17以下、第二層ろう材という、表3に示す組成を有する心材C1~C2、C11を表4に示すように組み合わせ、前記常法に従って、片面ブレージングシート厚さ0.4mm1~24、25~37を作製した。なお、表1~3において、本発明の条件を外れたものには下線を付した。第一層ろう材および第二層ろう材の層厚は、それぞれ0.012mmおよび0.028mmとし、ろう材の合計厚さは0.04mmクラッド率10とした。参考として、JISA4004相当ろう材B17のみを0.04mmの厚さで心材C2の片面にクラッドしたブレージングシート厚さ0.4mm21、第二層ろう材B1のみを0.04mmの厚さで心材C2の片面にクラッドしたブレージングシート厚さ0.4mm22、第一層ろう材A1のみを0.04mmの厚さで心材C1の片面にクラッドしたブレージングシート厚さ0.4mm23、第一層ろう材A1のみを0.04mmの厚さで心材C2の片面にクラッドしたブレージングシート厚さ0.4mm24を準備した。これらのブレージングシート1~37について、以下の方法により間隙充填試験および耐食試験を行った。間隙充填試験:図1に示すように、脱脂処理し、ブレージングシートを水平材とし、3003合金板厚さ1mmを垂直材として組み付けて間隙充填試験片を構成した。2.0×10-3Paまで減圧した真空炉を使用し、間隙充填試験片を真空炉に装入し、到達温度595°Cでろう付け接合した。ろう付け条件は、450°Cから595°Cまでを約4分で昇温した。間隙充填試験片の温度が595°Cに到達したら間隙充填試験片を550°Cまで冷却後、間隙充填試験片を取り出して大気中で冷却した。冷却後の間隙充填試験片より間隙充填長さを測定してフィレット形成能を評価した。間隙充填長さが25mm以上のものをフィレット形成能が良好と評価した。評価結果を表4に示す。耐食試験:間隙充填試験片と同じく、ブレージングシートを水平材、3003合金板を垂直材として逆T字試験片を作製し、SWAAT試験をASTMG85に基づいて1か月間実施し、フィレットの腐食状況を観察することによって、耐食性を評価した。フィレットの腐食により水平材と垂直材が分離してしまったものを耐食性不良×と評価した。評価結果を表4~5に示す。表4にみられるように、本発明に従うブレージングシート1~20は、間隙充填長さ25mm以上のフィレットが形成され、良好なフィレット形成能を示した。腐食試験においても、フィレットの接合状態は良好であり、耐食性は良好であった。これらのブレージングシートは、従来のように、JISA4004相当ろう材B17のみを心材C2の片面にクラッドしたブレージングシート21、第二層ろう材B1のみを心材C2の片面にクラッドしたブレージングシート22を用いて真空ろう付けした場合より優れた接合性を示した。第一層ろう材A1のみを心材C1の片面にクラッドしたブレージングシート23、第一層ろう材A1のみを心材C2の片面にクラッドしたブレージングシート24は、心材が過度に溶解していた。なお、接合部の断面を観察したところ、前記本発明に従うブレージングシート1~20の接合部は、従来のブレージングシート21の接合部と同様な組織状態となっており、ろう材による母材の溶解量もほぼ同等であった。これに対して、第一層ろう材過共晶ろう材において、Si含有量の少ない試験材25、35はいずれも、間隙充填試験において十分なフィレットが形成されなかった。Si含有量の多いブレージングシート26は製造が困難であった。Zn含有量の多いブレージングシート27、Cu含有量の多いブレージングシート28は、いずれも耐食性が劣っていた。第二層ろう材亜共晶ろう材において、Si含有量の少ないブレージングシート29は、間隙充填試験において十分なフィレットが形成されなかった。Si含有量の多いブレージングシート30は、間隙充填試験において垂直材を過度に溶解させた。Mg含有量の少ないブレージングシート31は、間隙充填試験において十分なフィレットが形成されなかった。Mg含有量の多いブレージングシート32は、ブレージングシートの製造時に割れが発生した。Zn含有量の多いブレージングシート33、Cu含有量の多いブレージングシート34は、いずれも耐食性が劣っていた。心材において、Mg含有量の多いブレージングシート36は心材の粒界にろうが浸透し、フラックス無塗布では間隙充填試験において十分なフィレットが形成されなかった。心材にも第二層ろう材亜共晶ろう材にもMgが含有されていないブレージングシート37は十分なフィレットが形成されなかった。